(57)【要約】      （修正有）【課題】出来るだけ簡便な操作で極性等の性質が類似している化合物同士を分離することが可能な技術を提供する。またその結果、分離された化合物を容易に妨害なく測定することを可能とする分析前処理技術を提供する。【解決手段】シリカゲル表面にアルキルチオ基を有する官能基を結合させ、次いで該アルキルチオ基をアルキルスルホニル基に酸化することにより、表面修飾シリカゲルからなるクロマトグラフィー担体を得る。該クロマトグラフィー担体充填した芳香族有機化合物分離用カラムを用いて、芳香族有機化合物を分離する。【選択図】なし【特許請求の範囲】
【請求項１】
シリカゲル表面に下記一般式（１）で表される官能基が結合している表面修飾シリカゲルからなることを特徴とするクロマトグラフィー担体。
2008309766.tif 000010
式中、Ｑ１は−ＮＲ４−、または下記（基１）を示し、Ｑ２は−ＳＯ−または−ＳＯ２−を示し、Ｒ１は−ＣＨ２−、−ＣＨ２ＣＨ２−、または−ＣＨ２ＣＨ２ＣＨ２−を示し、Ｒ２は−ＮＲ４−、−ＣＯ−、−ＮＨ−ＣＯ−、下記（基１）、または−ＣＯ−ＮＨ−を示し、Ｒ３は−ＣＨ３、−ＣＨ２ＣＨ３または−ＣＨ２ＣＨ２ＣＨ３を示し、Ｒ４は水素原子または炭素数が１〜４のアルキル基を示し、Ｒ５およびＲ６は同一あるいは互いに異なってもよく、水素原子または炭素数が１〜４のアルキル基を示し、Ｘは塩素原子または臭素原子を示し、ｘは０−１８であり、ｙは０−６であり、ｚは１−１８である。ただし、Ｑ２が−ＳＯ−のときＱ１は下記（基１）、Ｒ２は−ＮＲ４−、−ＣＯ−、−ＮＨ−ＣＯ−、下記（基１）、または−ＣＯ−ＮＨ−、ｙは１〜６である。
2008309766.tif 000011
【請求項２】
シリカゲル表面に下記一般式（２）で表されるアルキルチオ基を有する官能基を結合させ、次いで該アルキルチオ基をアルキルスルホニル基に酸化させることを特徴とする下記一般式（３）で表される官能基が結合している表面修飾シリカゲルからなるクロマトグラフィー担体を製造する方法。
2008309766.tif 000012
式中、Ｑ３は−ＮＲ４−を示し、Ｒ１は−ＣＨ２−、−ＣＨ２ＣＨ２−、または−ＣＨ２ＣＨ２ＣＨ２−を示し、Ｒ２１は−ＮＲ４−、−ＣＯ−、−ＮＨ−ＣＯ−、または−ＣＯ−ＮＨ−を示し、Ｒ３は−ＣＨ３、−ＣＨ２ＣＨ３または−ＣＨ２ＣＨ２ＣＨ３を示し、Ｒ４は水素原子または炭素数が１〜４のアルキル基を示し、ｘは０−１８であり、ｙは０−６であり、ｚは１−１８である。
【請求項３】
シリカゲル表面に下記一般式（４）で表されるアミノ基又は４級アンモニウム塩とアルキルチオ基を有する官能基を結合させ、次いで該アルキルチオ基をアルキルスルホニル基に酸化させた後に第２〜３級アミノ基を第２〜３級アミン塩とすることを特徴とする下記一般式（５）で表される官能基が結合している表面修飾シリカゲルからなるクロマトグラフィー担体を製造する方法。
2008309766.tif 000013
式中、Ｑ４は−ＮＲ４−または下記（基１）を示し、Ｑ５は下記（基１）を示し、Ｒ１は−ＣＨ２−、−ＣＨ２ＣＨ２−、または−ＣＨ２ＣＨ２ＣＨ２−を示し、Ｒ２１は−ＮＲ４−、−ＣＯ−、−ＮＨ−ＣＯ−、または−ＣＯ−ＮＨ−を示し、Ｒ３は−ＣＨ３、−ＣＨ２ＣＨ３または−ＣＨ２ＣＨ２ＣＨ３を示し、Ｒ４は水素原子または炭素数が１〜４のアルキル基を示し、Ｒ７は−ＣＯ−、−ＮＨ−ＣＯ−、下記（基１）、または−ＣＯ−ＮＨ−を示し、ｘは０−１８であり、ｙは０−６であり、ｚは１−１８である。
2008309766.tif 000014
【請求項４】
シリカゲル表面に下記一般式（４）で表されるアミノ基又は４級アンモニウム塩とアルキルチオ基を有する官能基を結合させ、次いで該アルキルチオ基をアルキルスルフィニル基に酸化させた後に第２〜３級アミノ基を第２〜３級アミン塩とすることを特徴とする下記一般式（６）で表される官能基が結合している表面修飾シリカゲルからなるクロマトグラフィー担体を製造する方法。
2008309766.tif 000015
式中、Ｑ４は−ＮＲ４−または下記（基１）を示し、Ｑ６は下記（基１）を示し、Ｒ１は−ＣＨ２−、−ＣＨ２ＣＨ２−、または−ＣＨ２ＣＨ２ＣＨ２−を示し、Ｒ２は下記（基１）、−ＣＯ−、−ＮＨ−ＣＯ−、または−ＣＯ−ＮＨ−を示し、Ｒ３は−ＣＨ３、−ＣＨ２ＣＨ３または−ＣＨ２ＣＨ２ＣＨ３を示し、Ｒ２１は−ＮＲ４−、−ＣＯ−、−ＮＨ−ＣＯ−、または−ＣＯ−ＮＨ−を示し、Ｒ５およびＲ６は同一あるいは互いに異なってもよく、水素原子または炭素数が１〜４のアルキル基を示し、ｘは０−１８であり、ｙは１−６であり、ｚは１−１８である。
2008309766.tif 000016
【請求項５】
請求項１記載のクロマトグラフィー担体を充填して得ることを特徴とするクロマトグラフィーカラム。
【請求項６】
有機化合物分離用である請求項１記載のクロマトグラフィー担体。
【請求項７】
芳香族化合物分離用である請求項１記載のクロマトグラフィー担体。
【請求項８】
請求項５記載のクロマトグラフィーカラムを用いることを特徴とする有機化合物を分離する方法。
【請求項９】
請求項５記載のクロマトグラフィーカラムを用いることを特徴とする芳香族化合物を分離する方法。
【発明の詳細な説明】
【技術分野】
【０００１】  本発明は、新規表面修飾シリカゲルからなるクロマトグラフィー担体に関し、より詳しくは、アルキルスルホニル基またはアルキルスルフィニル基を有する新規表面修飾シリカゲルからなるクロマトグラフィー担体に関する。また、本発明は有機化合物、その中でも芳香族化合物の分離用に適したアルキルスルホニル基、またはアルキルスルフィニル基およびアミン塩を有するクロマトグラフィー担体に関する。さらに、本発明はそれらのクロマトグラフィー担体の製造方法に関する。
【背景技術】
【０００２】  従来から各種の有機化合物が研究・開発され、その特性を利用して様々な分野で使用されているが、一方で問題点も指摘されてきた。例えば、ポリ塩化ビフェニル（以下、ＰＣＢという）は無色透明で化学的に安定であり、しかも耐熱性、電気絶縁性、耐薬品性、非水溶性など数多くの優れた性質を持っていたため、変圧器やコンデンサ等の電気機器用絶縁油、感圧紙、塗料、印刷インキの溶剤等に広く使用されていた。ところが、ＰＣＢは生体に対する毒性が高く、発ガン性があり、皮膚障害、内臓障害、ホルモン異常を引き起こすなどの問題点がある。
現在、日本ではＰＣＢの製造及び使用が原則禁止されているが、ＰＣＢは安定性が高いということからも理解されるように、過去において使用されたＰＣＢは現在でも分解されずに残っており、現在でも社会問題の一つとなっている。【０００３】  ＰＣＢは置換塩素の数とその置換される位置によって多数の同族体・異性体が存在し、理論的には、２０９種の同族体が存在することになる。
ＰＣＢの分析法として、例えば廃棄物中のＰＣＢ公定分析法である厚生省告示１９２（平成４年）のように極性溶媒を用いて絶縁油中に混入したＰＣＢを抽出処理し、ガスクロマトグラフィーで分析する方法が知られている。この分析方法は分析に要する時間と手間がかかる上に、ＰＣＢの抽出処理操作において同族体によってはＰＣＢを完全に抽出できない。
ＰＣＢのそのほかの分析法としてＪＩＳＫ  ００９３に規定されている工場排水中のポリ塩素化ビフェニルの試験方法がある。この方法はシリカゲルなどの順相系充填剤を使用したカラムクロマトグラフィーにより試料を精製し、ガスクロマトグラフィーにより測定する方法である。しかし、この方法では絶縁油から微量のＰＣＢを分離するには満足出来る方法とはいえない。
また、アミノプロピルシラン、シアノプロピルシラン、２、３−ジヒドロキシプロキシプロピルシランから選ばれる１種または２種以上の充填剤を利用してカラムクロマトグラフ操作を行うことにより、絶縁油試料中のＰＣＢとＰＣＢ分析の妨害成分とを分離して、ＰＣＢを効率良く分析する方法が知られている（特許文献１）。この方法は上記のものよりは操作性、処理時間の点で有利であるが、それでもＰＣＢと絶縁油を完全に分離するには長大なカラムを用い、比較的多量の有機溶媒を消費するという問題が残される。【０００５】  一方、高速液体クロマトグラフィーは、分析したい試料に応じて移動相液体と固定相の組合せをいろいろと変え、効率的に試料を分析できるので、種々の物質の分離、精製に利用されている。例えば、各種製品に使用される各種有機化合物、医薬品や食品などに含まれる数多くの有機化合物を分離する際に多用されている。それらの有機物の中でも、とくに芳香族化合物は多数の異性体が知られており、それら異性体を分離するときに高速液体クロマトグラフィーが利用されている。
高速液体クロマトグラフィーで用いる固定相あるいは担体としてシリカゲルが汎用されている。その中でも、シリカゲル表面のシラノール基〔−Ｓｉ（ＯＨ）ｎ、（ｎ＝１、２、３）〕の反応性を利用して、オクタデシル基等の疎水性の官能基、あるいは前述したアミノ基などの親水性の官能基を結合した表面修飾シリカゲルが知られている。
この表面修飾シリカゲルを利用した高速液体クロマトグラフィーでは、主に疎水性または親水性相互作用によって、目的化合物を保持し、その相互作用の違いによって分離するのであり、各種化合物の分離特性の有効性から前記表面修飾シリカゲルは多用されているところである。しかしながら、前記表面修飾シリカゲルは極性の類似している化合物同士を分離する点では十分であるとはいえないのであって、新しい技術の開発・提供が求められている。【０００６】  なお、上記とは異なる高速液体クロマトグラフィー用担体として、窒素原子を少なくとも１つ以上有する複素環を含む縮合環の数が３以上である含窒素多環芳香族官能基を結合した表面修飾シリカゲルが知られている（特許文献２）。この技術は、多孔性担体フラーレン類や金属内包フラーレン類については分離性能に優れているといえるものの、他の有機化合物の分離に利用するには、満足することができるとはいえない。また、カルボン酸及び／又はカルボン酸誘導体を導入した表面修飾シリカゲルが知られている（特許文献３）。この技術では、シリカゲルの耐アルカリ性は改善されたものの、有機化合物の分離性能の点では更なる改善が求められる。
さらに、スルホキシド基を有する有機基をイミン結合やアミド結合を介して支持体に固定したシリカゲルからなるクロマトグラフィー担体も知られている（特許文献４）。この担体はＰＣＢと鉱物油との分離能が従来の担体よりも優れているが、ＰＣＢの同族体の分離能は満足できるとはいえず、ＰＣＢと鉱物油との分離能を含めてさらに分離能が優れたクロマトグラフィー用担体の開発が望まれている。【０００７】
【特許文献１】  特開２００３−１１４２２２号公報
【特許文献２】  特開２００４−２７１４５９号公報
【特許文献３】  特開２００５−１５４１９７号公報
【特許文献４】  国際公開２００６／１２３５８７号パンフレット
【発明の開示】
【発明が解決しようとする課題】
【０００８】  そこで、本発明の課題は上記従来技術の問題点を解決することにある。すなわち、出来るだけ簡便な操作で分析することができ、しかも、極性等の性質が類似している化合物同士を分離することが可能な新規技術を提供することにある。本発明は特に脂肪族化合物と芳香族化合物を分離することが可能な新規技術を提供することにあり、そのなかでも、特に十塩素化ビフェニル等の極性が低く、鉱物油主成分の脂肪族炭化水素とあまり差がない芳香属化合物と、脂肪属化合物を分離することが可能な新規技術を提供することにある。また、絶縁油中のＰＣＢをほぼ完全に回収し、分析することを可能にする新規技術を提供することにある。
【課題を解決するための手段】
【０００９】  本発明者らは上記課題を解決するために鋭意研究を重ねた結果、アルキルスルホニル基、またはアルキルスルフィニル基と共にアミン塩酸塩又はアンモニウム塩を有する官能基が結合している表面修飾シリカゲルを用いると、意外にも極性が類似する化合物を分離することができるという知見を得た。さらに研究を重ねたところ、前記表面修飾シリカゲルは、鉱物油主成分の脂肪族炭化水素と極性の点であまり差がない十塩素化ビフェニル等の芳香属化合物と、前記脂肪属化合物を分離することが可能となるとの知見を得た。それらの知見に基づいて研究を重ね、ついに本発明に到達した。【００１０】  すなわち、本発明は以下の（１）〜（９）に示すとおりのものである。
（１）  シリカゲル表面に下記一般式（１）で表される官能基が結合している表面修飾シリカゲルからなることを特徴とするクロマトグラフィー担体。
2008309766.tif 000002
式中、Ｑ１は−ＮＲ４−、または下記（基１）を示し、Ｑ２は−ＳＯ−または−ＳＯ２−を示し、Ｒ１は−ＣＨ２−、−ＣＨ２ＣＨ２−、または−ＣＨ２ＣＨ２ＣＨ２−を示し、Ｒ２は−ＮＲ４−、−ＣＯ−、−ＮＨ−ＣＯ−、下記（基１）、または−ＣＯ−ＮＨ−を示し、Ｒ３は−ＣＨ３、−ＣＨ２ＣＨ３または−ＣＨ２ＣＨ２ＣＨ３を示し、Ｒ４は水素原子または炭素数が１〜４のアルキル基を示し、Ｒ５およびＲ６は同一あるいは互いに異なってもよく、水素原子または炭素数が１〜４のアルキル基を示し、Ｘは塩素原子または臭素原子を示し、ｘは０−１８であり、ｙは０−６であり、ｚは１−１８である。ただし、Ｑ２が−ＳＯ−のときＱ１は（基１）、Ｒ２は−ＮＲ４−、−ＣＯ−、−ＮＨ−ＣＯ−、下記（基１）、または−ＣＯ−ＮＨ−、ｙは１〜６である。
2008309766.tif 000003
【００１１】（２）  シリカゲル表面に下記一般式（２）で表されるアルキルチオ基を有する官能基を結合させ、次いで該アルキルチオ基をアルキルスルホニル基に酸化させることを特徴とする下記一般式（３）で表される官能基が結合している表面修飾シリカゲルからなるクロマトグラフィー担体を製造する方法。
2008309766.tif 000004
式中、Ｑ３は−ＮＲ４−を示し、Ｒ２１は−ＮＲ４−、−ＣＯ−、−ＮＨ−ＣＯ−、または−ＣＯ−ＮＨ−を示し、Ｒ１、Ｒ３、Ｒ４、ｘ、ｙ、ｚは上記と同じである。【００１２】（３）  シリカゲル表面に下記一般式（４）で表されるアミノ基又は４級アンモニウム塩とアルキルチオ基を有する官能基を結合させ、次いで該アルキルチオ基をアルキルスルホニル基に酸化させた後に第２〜３級アミノ基を第２〜３級アミン塩とすることを特徴とする下記一般式（５）で表される官能基が結合している表面修飾シリカゲルからなるクロマトグラフィー担体を製造する方法。
2008309766.tif 000005
2008309766.tif 000006
式中、Ｑ４は−ＮＲ４−または上記（基１）を示し、Ｑ５は上記（基１）を示し、Ｒ７は、−ＣＯ−、−ＮＨ−ＣＯ−、下記（基１）、または−ＣＯ−ＮＨ−を示し、Ｒ１、Ｒ２１、Ｒ３、Ｒ４、ｘ、ｙ、ｚは上記と同じである。
（４）  シリカゲル表面に下記一般式（４）で表されるアミノ基又は４級アンモニウム塩とアルキルチオ基を有する官能基を結合させ、次いで該アルキルチオ基をアルキルスルフィニル基に酸化させた後に第２〜３級アミノ基を第２〜３級アミン塩とすることを特徴とする下記一般式（６）で表される官能基が結合している表面修飾シリカゲルからなるクロマトグラフィー担体を製造する方法。
2008309766.tif 000007
2008309766.tif 000008
式中、Ｑ６は上記（基１）を示し、Ｑ４、Ｒ１、Ｒ２、Ｒ４１、Ｒ３、Ｒ５、Ｒ６、ｘ、ｙ、ｚは上記と同じである。【００１３】（５）  上記（１）記載のクロマトグラフィー担体を充填することを特徴とするクロマトグラフィーカラム。
（６）  有機化合物分離用である上記（１）記載のクロマトグラフィー担体。
（７）  芳香族化合物分離用である上記（１）記載のクロマトグラフィー担体。
（８）  上記（４）記載のクロマトグラフィーカラムを用いることを特徴とする有機化合物を分離する方法。
（９）  上記（４）記載のクロマトグラフィーカラムを用いることを特徴とする芳香化合物を分離する方法。【００１４】  以下、本発明を詳細に説明する。
本発明でいう表面修飾シリカゲルは、シリカゲル表面に上記一般式（１）で表される官能基が結合しているシリカゲルを意味する。すなわち、少なくとも上記一般式（１）で表される官能基がシリカゲル表面に結合していることが必須であり、それ以外のこと、例えばエンドキャップ処理などにより上記式で示される官能基以外の他の官能基が結合されていても、本発明の所期の効果を達成することが出来る限り、表面修飾シリカゲルは本発明の範囲内である。【００１５】  上記一般式（１）で表される官能基の中では、がＱ１が−ＣＨ２ＣＨ２−、Ｑ２が−ＳＯ−または−ＳＯ２−、Ｒ２が−ＮＨ−ＣＯ−または上記（基１）、ＸがＣｌ、Ｒ１が−ＣＨ２ＣＨ２−、Ｒ３が−ＣＨ３、Ｒ５とＲ６が−Ｈ、ｘ＝２〜３、ｙ＝１〜２、ｚ＝２〜４である官能基が好ましい。
特に、上記一般式（１）で表される官能基の中では、Ｑ２が−ＳＯ−、Ｒ２が−ＮＨ−ＣＯ−の場合、Ｑ１が−ＣＨ２ＣＨ２−、ＸがＣｌ、Ｒ１が−ＣＨ２ＣＨ２−、Ｒ３が−ＣＨ３、Ｒ５とＲ６が−Ｈ、ｘ＝２、ｙ＝１、ｚ＝２又は３である官能基が好ましい。
さらに、Ｑ２が−ＳＯ−、Ｒ２が上記（基１）の場合、Ｑ１が−ＣＨ２ＣＨ２−、ＸがＣｌ、Ｒ１が−ＣＨ２ＣＨ２−、Ｒ３が−ＣＨ３、Ｒ５とＲ６が−Ｈ、ｘ＝２、ｙ＝１、ｚ＝３又は４である官能基が好ましい。【００１６】  本発明でいう表面修飾シリカゲルを得るためのシリカゲルは、上記一般式で表される官能基が結合されることができる限り特に制限されない。好ましいシリカゲルは球状であって多孔性のシリカゲルであり、粒子径１〜１０００μｍ、より好ましくは５〜５００μｍ、細孔径１０〜５０００Å、より好ましくは３０〜１０００Å、比表面積１０〜１０００ｍ２／ｇ、より好ましくは１０〜６００ｍ２／ｇのものが好適に使用できる。本発明では、化学処理が施され、シリカゲル表面に反応性が高いシラノール基〔−Ｓｉ（ＯＨ）ｎ、（ｎ＝１、２、３）〕を設けたシリカゲルを使用することが好ましい。【００１７】  上記シリカゲルに、上記一般式（１）で表される官能基が結合していることが本発明の大きな特徴の一つである。シリカゲルに、上記一般式で表される官能基を結合する手段、方法は特に制限されない。
好ましい方法は次の方法である。まず、シリカゲル表面に上記一般式（２）または（４）で表されるアルキルチオ基を有する官能基を結合させる。
次いで該アルキルチオ基をアルキルスルフィニル基又はアルキルスルホニル基に酸化させろ。さらに、シリカゲルに結合した官能基のアミノ基をアミン塩とし、上記一般式（１）で表される官能基が結合したシリカゲルを得ることができる。【００１８】  以下、上記好ましい方法をより詳しく説明する。
上記一般式（１）のＲ２が−ＮＨ−ＣＯ−の場合について説明すると、シリカゲル表面に上記一般式（２）で表される官能基（ただし、Ｒ４は−ＮＨ−ＣＯ−）を結合させる好ましい方法は、上記一般式（２）に対応するアミノ基を末端に含む官能基をシリカゲル表面に結合させ、次いでアルキルチオ基含有化合物と反応させてアミド結合させる方法を挙げることが出来る。
上記アミノ基を末端に含む官能基をシリカゲル表面に結合させる方法は特に制限されないが、好ましい方法として、末端アミノ基含有シランリガンドを用いてシリカゲル表面を修飾する方法が挙げられる。前記アミノ基含有シランリガンドとしては、シリカゲル表面のシラノール基と反応することが出来る官能基を有し、しかも末端アミノ基含有官能基を有するリガンドが挙げられる。シラノール基と反応することが出来る官能基としては、クロロシラン基、メトキシシラン基、エトキシシラン基など、末端アミノ基含有官能基としては、−（ＮＨ−ＣＨ２−ＣＨ２）ｎ−ＮＨ２（ｎ＝０−３）などが好適である。
より具体的には、Ｎ−（３−（トリアルコキシシリル）アルキルエチレンジアミンを用い、シリカゲル表面にＮ−アミノエチルアミノアルキル基が結合した表面修飾シリカゲルを得る方法が好ましい。【００１９】  上記アミノ基を末端に含む官能基で修飾したシリカゲル表面にアルキルチオ基含有化合物を反応させてアミド結合させる方法は特に制限されない。好ましい方法は、上記表面修飾シリカゲルにアルキルチオ基含有脂肪酸ハロゲン化物を反応させ、アルキルチオ基及びアミド基を含有する官能基がシリカゲル表面に結合されたシリカゲルを得る方法をあげることができる。より具体的には、アルキルチオ基含有脂肪酸ハライドを上記Ｎ−アミノエチルアミノアルキル基が結合した表面修飾シリカゲルと反応させ、上記一般式（１）で表される官能基で修飾したシリカゲルを得ることが出来る。【００２０】  次に、上記一般式（１）のＲ２が上記（基１）の場合について説明する。シリカゲル表面に上記一般式（２）または（４）で表される官能基（ただし、Ｒ２１は−ＮＲ４−または上記（基１））を結合させる方法は特に制限されない。好ましい方法としては、例えばアミノ基とアルデヒド基との脱水縮合により形成されたシッフ塩基の還元、あるいはアミノ基とハロゲン化アルキルとの直接加熱による縮合などであり、どちらの官能基がシリカゲル側であってもかまわない。
より具体的には、アルキルチオアルキルアルデヒドを上記Ｎ−アミノエチルアミノアルキル基が結合した表面修飾シリカゲルと反応させ、さらに水素化ホウ素ナトリウムなどの還元剤で処理することによって、上記一般式（２）または（４）で表される官能基で修飾したシリカゲルを得ることが出来る。【００２１】  かくして調製できた上記一般式（２）または（４）で表される官能基で修飾したシリカゲルを酸化処理して、一般式（２）または（４）で表される官能基のアルキルチオ基をアルキルスルホニル基又はアルキルスルフィニル基に酸化されたシリカゲルを得ることが本発明の特徴の一つである。
この酸化処理に際しては、酸化剤として例えば過酸化水素、メタ過ヨウ素酸ナトリウム、３−クロル過安息香酸、モノパーオキシフタル酸マグネシウム等を例示できるが、この酸化剤に限定されない。【００２２】  この酸化処理は、上記一般式（２）または（４）で表される官能基で修飾したシリカゲル、酸化剤等を溶媒中にて添加・混合して行うことが好ましい。用いる溶媒は、例えばメタノール及びエタノール等の低級アルコール、酢酸、水、アセトン及び塩化メチレン単独、あるいはこれら溶媒の混合物を用いることが出来るが、それらに限定されない。用いる酸化剤は、アルキルチオ基に対して１〜３当量とすることが好ましい。さらにはアルキルスルフィニル基に酸化させるには用いる酸化剤は１〜１．５当量とし、アルキルスルホニル基に酸化させるには用いる酸化剤は２〜３当量以上とするのがより好ましい。酸化処理は通常、−２０℃〜＋１０５℃の温度で、１時間〜７日間行うが、酸化剤により最適な条件は異なる。一般にはアルキルスルフィニル基までの酸化はより低温、アルキルスルホニル基までの酸化はより高温で行う。
なお、本発明においては、アルキルスルフィニル基まで酸化されるとは、アルキルスルフィニル基が大部分であることを指すが、アルキルスルホニル基が少量混在してもよい。そのアルキルスルホニル基の量はアルキルスルフィニル基に対して例えば４０モル％以下である。また、アルキルチオ基が残っていてもよい。さらに、本発明においては、アルキルスルホニル基まで酸化されるとは、アルキルスルホニル基が大部分であることを指すが、アルキルスルフィニル基が少量混在してもよい。【００２３】    該酸化シリカゲルのアミノ基をアミン塩とすることが本発明のひとつの大きな特徴である。これにより、上記一般式（１）で表される官能基を結合する表面修飾シリカゲルを得ることができる。酸化処理したシリカゲルのアミノ基をアミン塩とするときの条件は特に制限されないが、例えば、次のとおりである。上記一般式（１）で表される官能基に対応するアミノ基含有官能基を結合する表面修飾前記シリカゲルに酸を加え，前記シリカゲルに存在するアミノ基をアミン塩にする。
具体的には、酸化処理したシリカゲルの水スラリーを攪拌しながら，０．０１〜１ＮのＨＣｌまたはＨＢｒ水溶液を加え常温で攪拌する方法が例示できる。【００２４】  かくして調製された修飾シリカゲルはそのままクロマトグラフィー担体として用いてもよいが、カラムに充填され、有機化合物を効率よく分離できるように処理してもよい。例えば残存シラノール基に短鎖アルキル基を化学結合させる、いわゆるエンドキャッピング法を用いて、シリカゲルを処理してもよい。
本発明の修飾シリカゲルの形状は特に制限されないのであり、本発明の修飾シリカゲルを調製するときに用いられるシリカゲルの形状に大きく依存する。【００２５】  かくして調製された修飾シリカゲルはクロマトグラフィーカラムに充填される。修飾シリカゲルの前記カラムへの充填法も特に制限されない。
クロマトグラフィーカラムの内径、長さなどは特に制限されないのであって、分離しようとする有機化合物の種類、分離しようとする試料の性状、有機化合物を採取する目的があるかなどに応じて、最適となるようなカラムを選べばよい。なお、通常、内径が０．３ｍｍ〜１００ｍｍ、長さが数ｃｍ〜数十ｃｍのカラムが用いられる・【００２６】  本発明においては、クロマトグラフィー担体が充填されたクロマトグラフィーカラムは有機化合物の分離用として使用される。分離用として適切な有機化合物は広範にわたるが、特に脂肪族化合物や、芳香族化合物、その中でも多環芳香族炭化水素の分離に好適である。すなわち、先に述べたようなアルキルスルフィニル基またはアルキルスルホニル基と芳香族環との相互作用により、極性が類似していても芳香族環の有無・個数に依存して本担体上に有機物が保持されるため、有機物の相互分離が可能となる。
そのため例えば、主成分が脂肪族炭化水素であるような鉱物油中に微量含まれるＰＣＢの分離に利用できるほか、多環芳香族化合物群を相互に分離するなどの利用が考えられるが、それらに限定されるものではない。
上記脂肪族炭化水素の具体例としては、例えば各種アルカン、アルケン、アルキン等が挙げられ、上記多環芳香族炭化水素としては、アセナフテン，アセナフチレン，アントラセン，ベンゾ（ａ）アントラセン，ベンゾ（ｂ）フロオランテン，ベンゾ（ｋ）フロオランテン，ベンゾ（ｇｈｉ）ペリレン，ベンゾ（ａ）ピレン，クリセン，クリセン，ジベンゾ（ａ，ｈ）アントラセン，フルオランテン，フルオレン，インデノ（１，２，３−ｃｄ）ピレン，ナフタレン，フェナンスレン，ピレン等が挙げられる。これらの化合物にはハロゲン原子や各種置換基を含有する化合物も含まれる。【００２７】  有機化合物を分離する方法は特に制限されない。
たとえば、上記充填カラムを高速液体クロマトグラフィー装置にセットし、該カラムをコンディショニングした後に、分析試料をロードする。必要に応じて処理を施した後に、移動相としての溶媒を用いて、分離・分析したいターゲットの有機化合物を溶出する。
用いる溶媒及びその使用量は、分離・分析したいターゲットである有機化合物の種類とその量、用いるカラムや充填された固定相などにより変動するので、最適な溶媒を適宜選び、最適な量を使用すればよい。なお、使用する溶媒は一種類でもよいし、二種類以上併用してもよい。分離分析するときの温度、時間なども特に制限されない。
【発明の効果】
【００２８】  本発明により、有機化合物、その中でも芳香族化合物を効率よく分離することが出来るクロマトグラフィー用担体を提供することが出来る。本発明により、例えば、パラフィンのような脂肪族化合物と芳香族化合物を効率良く分離分析することができる。特に、本発明の担体を高速液体クロマトグラフィーの固定相とすると、その効果が際立っている。
本発明は、例えば鉱物油中のＰＣＢ等の分離・分析に有用である。すなわち、絶縁油などに含まれるＰＣＢを分析する場合に、測定を妨害する炭化水素類などの成分を簡易に分離除去し、ＰＣＢをほぼ完全に回収することを可能にする。これは、ＧＣ／ＭＳでＰＣＢを測定する時にＰＣＢピークが鉱物油由来のピークで妨害されないことを意味する。また、例えば鉱物油中のＰＣＢ等の分析に際しての前処理、すなわち測定妨害成分である炭化水素等のマトリックスの分離除去に有用である。本発明は、特に十塩素化ビフェニル等の極性が低く、鉱物油主成分の脂肪族炭化水素とあまり差がない芳香属化合物と、脂肪属化合物を分離することを可能とする。従来から多用されている、シリカ、フロリジル、アミノプロピル修飾シリカゲル等の一般の極性担体では前記極性が低い芳香属化合物と、脂肪属化合物を分離することが可能とはいえない状況であっただけに、本発明は実用的な優れた発明である。
【発明を実施するための最良の形態】
【００２９】  以下に実施例を示すが本発明はこれら実施例に限定されるものではない。
【実施例１】
【００３０】  乾燥させた平均粒子径５０μｍの球状シリカゲル（Ｆｌａｓｈ  Ｓｉｌｉｃａ  ９７７２８−Ｕ：Ｓｕｐｅｌｃｏ社製）５００ｇとＮ−（３−（トリメトキシシリル）プロピル）エチレンジアミン８５０ｍＬをトルエン１０００ｍＬに加え混合し、窒素気流下、１００℃で一昼夜反応させた。得られたシリカゲルをろ過し、トルエン１５００ｍＬで３回、メタノール１５００ｍＬで３回、ジクロロメタン１５００ｍＬで２回の順序で洗浄し、窒素気流下、７０℃で一昼夜乾燥させ、シリカゲル表面に（Ｎ−（アミノエチル）アミノプロピル基（ＰＳＡ基）を化学結合したシリカゲル充填剤を合成した。
得られたＰＳＡ基結合シリカゲル１５０ｇと３−（メチルチオ）プロピオン酸クロライド５０ｍＬをトルエン１０００ｍＬに加え混合し、生成する塩化水素を除去する為にトリエチルアミンを加え、窒素気流下、１０５℃で２時間反応させた。反応混合液をろ過し、トルエン１０００ｍＬで３回、メタノール１０００ｍＬで３回、水１０００ｍＬで３回の順序で洗浄し、１級アミノ基に３−（メチルチオ）プロピル基をアミド結合で固定化された構造を持つシリカゲル（Ｂ）を得た。
このメチルチオプロピル基を結合したシリカゲル（Ｂ）を水２００ｍＬに加え混合して得られた懸濁液を１０℃以下に保ち、メタ過ヨウ素酸ナトリウム８０ｍｇ／ｍＬ水溶液９００ｍＬを１０分以上かけて加えた後、さらに１０℃以下で一昼夜反応させ、メチルチオ基がメチルスルフィニル基に酸化されたシリカゲルを得た。反応液スラリーをガラスフィルター付きのロート上に移し，水３０００ｍＬを数回に分け，このロート上に注ぎ，次いで減圧で吸引ろ過をする。同様の操作で以下、０．１Ｎ水酸化ナトリウム１０００ｍＬ、水３０００ｍＬ、０．１Ｎ  ＨＣｌ３０００ｍＬ、アセトン３０００ｍＬの順序で洗浄し、減圧下４０℃で一昼夜乾燥させ、メチルスルフィニル基と第２級アミン塩酸塩を含有する官能基が固定化されたシリカゲル（Ｃ）を得た（Ｓ，４．０％，うちスルフィニル基，７７モル％）。なお、修飾シリカゲルの硫黄含量は元素分析装置ＥＡ１１１０（ＣＥ  Ｉｎｓｔｒｕｍｅｎｔｓ社製）による。また、硫黄原子の酸化状態はＨＲＸＲＦ（高分解能蛍光Ｘ線分光法）で確認した。使用装置はＸＦＲＡ１９０，ｄｏｕｂｌｅ−ｃｒｙｓｔａｌ  ｓｐｅｃｔｒｏｍｅｔｅｒ（テクノス社製）を用いた。
【実施例２】
【００３１】  実施例１で得られたシリカゲル（Ｃ）６ｇを内径８ｍｍのガラスカラムにアセトン１０ｍＬを用い湿式充填し、続いてアセトン２０ｍＬ、ヘキサン４０ｍＬを流しコンディショニングを行った。
ＰＣＢ（カネクロール）を総ＰＣＢ濃度３．７μｇ／ｇとなるよう添加した絶縁油を分析試料とした。本試料０．１８ｍＬに内標準物質として１３Ｃで標識したＰＣＢ同族体（各塩素数１種類３μｇ／ｇずつ）を含むノナン溶液０．０２ｍＬを添加し、上記のカラムにロードした。その後、ヘキサン１２ｍＬを流し、絶縁油を追い出し、さらに３０ｍＬヘキサンでＰＣＢを溶出した。ＰＣＢを含むフラクションを濃縮後、シリンジスパイク（１３Ｃ１２−ＰＣＢ＃８、＃１７０；＃，ＩＵＰＡＣ  ｎｕｍｂｅｒ）を加え、ガスクロマトグラフィー／四重極型質量分析計（アジレント社６８９０／５９７３Ｎ  ＭＳＤ）で定量を行った。３回の分析（別々の分離カラムを使用）で得られたＰＣＢの定量値及び内標準物質回収率のそれぞれ平均値と標準偏差（ＳＤ）を表１に示した。【００３２】
【表１】
2008309766.tif 000009
また、前記ガスクロマトグラフィー−質量分析計（ＧＣ／ＭＳ）に注入して得られた各ＰＣＢ同族体のピーク面積からＰＣＢの回収率をそれぞれ求めて溶出パターンを作成し、図６に示した。図６から明らかなように、ＰＣＢと鉱物油との分離は優れ、ＰＣＢの回収率も高く、塩素化ビフェニル同士の分離も向上した。結局、ＰＣＢと鉱物油との分離能が優れていた。なお、図６中、ＰＣＢ３は一塩素化ビフェニル異性体、ＰＣＢ１０１は五塩素化ビフェニル異性体、ＰＣＢ２０９は十塩素化ビフェニルである。
【比較例１】
【００３３】  実施例１のシリカゲル充填剤の合成法において、Ｎ−（３−（トリメトキシシリル）プロピル）エチレンジアミンの代わりにＮ−（３−（トリメトキシシリル）プロピルアミンを用い、Ｎ−（３−（トリメトキシシリル）プロピルアミン６６０ｍＬをシリカゲル５００ｇと実施例１と同様に反応させることで、アミノプロピル化シリカゲルを得た。
３−（メチルチオ）プロピオンアルデヒド（ＣＨ３−Ｓ−（ＣＨ２）２−ＣＨＯ）５ｇを乾燥した前記アミノプロピル化シリカゲル５ｇに加え、０℃で３時間反応させた。反応生成物をメタノールおよび純水で十分洗浄した後に、純水５０ｍＬと水素化ホウ素ナトリウム０．１５ｇを加え、室温で２４時間反応させて、シッフ塩基を二級アミンに還元した。これをメタノールで十分洗浄した後に、真空乾燥して得られたメチルチオ基と第２級アミンを含有する官能基が固定化されたシリカゲルをメタ過ヨウ素酸ナトリウム水溶液で酸化して、メチルスルフィニル基と第２級アミンを含有する官能基が固定化されたシリカゲル（Ｄ）を得た。
シリカゲル（Ｄ）の硫黄含量を実施例１と同様な操作により確認した（Ｓ，３．６％，うちメチルチオ基９７モル％）。
【実施例３】
【００３４】  比較例１と同様に調製したシリカゲル担体に１Ｎ  ＨＣｌ  ７ｍＬを加えて２級アミノ基を塩酸塩とした後、水およびアセトンで十分洗浄し、乾燥して、メチルスルフィニル基と第２級アミン塩酸塩を含有する官能基が固定化されたシリカゲル（Ｅ）を得た。
シリカゲル（Ｅ）の硫黄含量と硫黄原子の酸化状態を実施例１と同様な操作により確認した（Ｓ，４．３％，うちスルフィニル基，７２モル％）。
【実施例４】
【００３５】  前記シリカゲル（Ｅ）２．５ｇを内径１０ｍｍのガラスカラム（フッ素樹脂コック付き）にアセトンを用いて湿式充填し、ＰＣＢ分離用カラムとした。
５ｐｐｍのＰＣＢ混合物（カネカ社製、カネクロール３００，４００，５００，６００の１：１：１：１混合物）を含む鉱物油（変圧器用絶縁油）０．２５ｍＬを、０．３ｇの市販シリカゲルを充填した小型カラム（内径８．５ｍｍ）に加え、シリカゲルに非可逆的に吸着する成分（極性の高い化合物）を吸着させた後に、８ｍＬのヘキサンで溶出した。つぎに、溶出液を０．２ｍＬにまで窒素気流で濃縮し、これを上記ＰＣＢ分離用カラムに加えて、ヘキサン２５ｍＬ、引き続いてアセトン１０ｍＬによって溶出させ、鉱物油とＰＣＢの分離を行った。
溶出液を適当量に分けて回収し、蒸発残留成分の重量から鉱物油の回収率を、各溶出液を一定量に濃縮しガスクロマトグラフィー−質量分析計（ＧＣ／ＭＳ）に注入して得られた各ＰＣＢ同族体のピーク面積からＰＣＢの回収率をそれぞれ求めて溶出パターンを作成し、図１に示した。図１から明らかなように、ＰＣＢと鉱物油との分離は優れ、ＰＣＢの回収率も高く、塩素化ビフェニル同士の分離も向上した。結局、ＰＣＢと鉱物油との分離能が優れていた。
【実施例５】
【００３６】  ３−（メチルチオ）プロピオンアルデヒド（ＣＨ３−Ｓ−（ＣＨ２）２−ＣＨＯ）５ｇを乾燥した前記ＰＳＡ基結合シリカゲル５ｇに加え、０℃で３時間反応させた。反応生成物をメタノールおよび純水で十分洗浄した後に、純水５０ｍＬと水素化ホウ素ナトリウム０．１５ｇを加え、室温で２４時間反応させて、シッフ塩基を二級アミンに還元した。これをメタノールで十分洗浄した後に、真空乾燥して得られたメチルチオ基と第２級アミンを含有する官能基が固定化されたシリカゲルをメタ過ヨウ素酸ナトリウム水溶液で酸化した後、１Ｎ  ＨＣｌ  ７ｍＬを加えて２級アミノ基を塩酸塩とした後、水およびアセトンで十分洗浄し、乾燥してメチルスルフィニル基と第２級アミン塩酸塩を含有する官能基が固定化されたシリカゲル（Ｆ）を得た。
シリカゲル（Ｆ）の硫黄含量と硫黄原子の酸化状態を実施例１と同様な操作により確認した（Ｓ，４．２％，うちスルフィニル基，７１モル％）。
【実施例６】
【００３７】  前記シリカゲル（Ｆ）２．５ｇを実施例４と同様にカラムに充填し、ＰＣＢと鉱物油の分離試験を行った。鉱物油の回収率とＰＣＢの回収率をそれぞれ求めて溶出パターンを作成し、図２に示した。図２から明らかなように、ＰＣＢと鉱物油との分離は優れ、ＰＣＢの回収率も高く、特に低塩素数ＰＣＢの保持に優れていた。
【実施例７】
【００３８】前記アミノプロピル基結合シリカゲル１０ｇと３−（メチルチオ）プロピオン酸クロライド２．５ｍＬをテトラヒドロフラン１００ｍＬに加え混合し、生成する塩化水素を除去する為にトリエチルアミンを加え、窒素気流下、８０℃で２時間反応させた。反応混合液をろ過し、メタノール５０ｍＬで４回、アセトン３０ｍＬで１回の順序で洗浄し、アミノ基に３−（メチルチオ）プロピル基をアミド結合で固定化された構造を持つシリカゲル（Ｇ）を得た。
このメチルチオプロピル基を結合したシリカゲル（Ｇ）５ｇに酢酸１５ｍＬと３０％過酸化水素１３．４ｍＬを混合して得られた懸濁液を１０５℃で３０分間反応させ、メチルチオ基がメチルスルホニル基に酸化されたシリカゲルを得た。反応生成物を水５０ｍＬで４回、アセトン２０ｍＬで３回の順序で洗浄し、減圧下４０℃で一昼夜乾燥させ、メチルスルホニル基を含有する官能基が固定化されたシリカゲル（Ｈ）を得た。
シリカゲル（Ｈ）の硫黄含量および硫黄原子の酸化状態を確認した。（Ｓ，２．７％，うちスルホニル基，１００モル％）。
【実施例８】
【００３９】  前記シリカゲル（Ｈ）５ｇを実施例４と同様にカラムに充填し、ＰＣＢ・と鉱物油の分離試験を行った。鉱物油の回収率とＰＣＢの回収率をそれぞれ求めて溶出パターンを作成し、図３に示した。図３から明らかなように、ＰＣＢと鉱物油との分離は優れ、ＰＣＢの回収率も高く、特に低塩素数ＰＣＢの保持に優れていた。
【比較例２】
【００４０】  比較例１のシリカゲル（Ｄ）２．５ｇを内径１０ｍｍのガラスカラム（フッ素樹脂コック付き）にアセトンを用いて実施例４と同様な操作で湿式充填し、ＰＣＢ分離用カラムとした。
実施例４と同じ方法でＰＣＢと鉱物油との分離試験を行った。実施例４と同様に溶出パターンを作成し、図４に示した。図４と、図１および２との比較から明らかなように、ＰＣＢと鉱物油との分離能は実施例４の分離能よりも劣っていた。たとえば、１０塩化ビフェニルと鉱物油との分離は図１、２での分離よりも明らかに劣っていた。また、塩素化ビフェニル同士の分離も全体としてみると図１、２より劣っていた。
【比較例３】
【００４１】  平均粒子径５０μｍのシリカゲルにメルカプトプロピル基を結合させた坦体１５ｇ（元素分析  Ｓ：５．９４％）にジメチルホルムアミド４５ｍＬを加え，次にヨウ化メチル４．７４ｇを加えた。５−１０分後に炭酸カリウム４．０２ｇを加え，このスラリー溶液を室温で一昼夜攪拌した。翌日メタノール２０ｍＬ及び水約５０ｍＬを加え数分間攪拌し，この懸濁液をろ過し炭酸カリウムを除去した。このシリカゲル坦体をメタノール２００ｍＬ，水２００ｍＬ，メタノール２００ｍＬの順序で洗浄し，さらに窒素気流下，４０℃で一昼夜減圧乾燥し，メチルチオプロピル基を有するシリカゲル（Ｊ）を得た。（元素分析  Ｓ：５．２７％）
得られたメチルチオプロピル基を有するシリカゲル（Ｊ）５ｇにメタノール２０ｍＬ，水１０ｍＬを加え，数分間攪拌後，メタ過ヨウ素酸ナトリウム１０．０ｇを加え，室温で一昼夜攪拌した。このゲルをメタノール１００ｍＬ，水１００ｍＬ，メタノール１００ｍＬの順序で洗浄後，窒素気流下，４０℃で一昼夜減圧乾燥し，メチルスルフィニルプロピル基を有するゲル（Ｋ）を得た（元素分析  Ｓ：４．８２％）。なお、上記修飾シリカゲルの硫黄含量は元素分析装置ＥＡ１１１０（ＣＥ  Ｉｎｓｔｒｕｍｅｎｔｓ社製）による、燃焼／ガスクロマトグラフＴＣＤ法により確認した。
【比較例４】
【００４２】  比較例３のシリカゲル（Ｋ）２．５ｇを内径１０ｍｍのガラスカラム（フッ素樹脂コック付き）にアセトンを用いて実施例４と同様な操作で湿式充填し、ＰＣＢ分離用カラムとした。
実施例４と同じ方法でＰＣＢと鉱物油との分離試験を行った。実施例４と同様に溶出パターンを作成し、図５に示した。図５と、図１および２との比較から明らかなように、鉱物油とＰＣＢ２０９（十塩素化物）の分離が著しく劣っている。
【図面の簡単な説明】
【００４３】
【図１】  実施例３における分離カラムからの溶出に用いた溶媒の量と溶出した油分およびＰＣＢの回収率を示すグラフである。なお、図の「一塩素化」は「一塩素化ビフェニル」を示し、「二塩素化」は「二塩素化ビフェニル」を示す（以下、同様）。移動相：０−２４ｍＬ，ヘキサン；２４−３５ｍＬ，アセトン（図２、図３、図４、図５、図６でも同様である）。
【図２】  実施例５における分離カラムからの溶出に用いた溶媒の量と溶出した油分およびＰＣＢの回収率を示すグラフである。
【図３】  実施例７における分離カラムからの溶出に用いた溶媒の量と溶出した油分およびＰＣＢの回収率を示すグラフである。
【図４】  比較例１における分離カラムからの溶出に用いた溶媒の量と溶出した油分およびＰＣＢの回収率を示すグラフである。
【図５】  比較例４における分離カラムからの溶出に用いた溶媒の量と溶出した油分およびＰＣＢの回収率を示すグラフである。
【図６】  実施例１における分離カラムからの溶出に用いた溶媒の量と溶出した油分およびＰＣＢの回収率を示すグラフである。
【図１】
2008309766.tif 000017
【図２】
2008309766.tif 000018
【図３】
2008309766.tif 000019
【図４】
2008309766.tif 000020
【図５】
2008309766.tif 000021
【図６】
2008309766.tif 000022